(57)【特許請求の範囲】
【請求項１】
サーメットの造粒−焼結粒子からなる溶射用粉末であって、タングステンカーバイド又はクロムカーバイドと、シリコンを含有した鉄基合金とを含有し、前記シリコンを含有した鉄基合金の融点よりも低い温度で溶射するために用いられることを特徴とする溶射用粉末。
【請求項２】
前記溶射する際の温度は、１２６０℃以下であることを特徴とする請求項１に記載の溶射用粉末。
【請求項３】
前記溶射する際の温度は、１０００℃以下であることを特徴とする請求項１に記載の溶射用粉末。
【発明の詳細な説明】
【技術分野】
【０００１】
本発明はサーメットの造粒−焼結粒子からなる溶射用粉末に関する。
【背景技術】
【０００２】
各種産業機械や一般向け機械の金属製部品に耐摩耗性、耐熱性、耐食性などの特性を付与すべく、当該部品の表面に溶射皮膜を設けることが従来行われている。その溶射皮膜を形成する材料としてタングステンカーバイド等のセラミックス及びコバルトを少なくとも主成分とするサーメット粉末が周知である（例えば、特許文献１及び２参照）。コバルトは、他の金属と比較して溶射用粉末中のセラミックス粒子を結合するバインダとしての能力に優れている。そのため、他の金属を含有したサーメット粉末から形成される溶射皮膜と比較して、コバルトを含有したサーメット粉末から形成される溶射皮膜は、硬度、耐摩耗性、耐熱性、耐食性に優れている。しかし、コバルトは、電子機器の二次電池や超硬合金等の材料として現代社会に欠かせない素材でありながら、供給国が偏在していることや供給国の政治的及び経済的な不安定さ等から高価格で取引されるとともに、産出量が少ない故に不安定な価格変動を示す。このことは、コバルトを含有したサーメット粉末の価格を引き上げる一因となっている。このため、コバルトと比較して低価格で安定し、かつ産出量が多く安定した供給が可能なコバルトの代替となる金属を含有しながら、コバルトを含有したサーメット粉末から形成される溶射皮膜と比べて同等又はより優れた性能を有する溶射皮膜を形成することが可能な新しいサーメット粉末の開発が要求されている。
【先行技術文献】
【特許文献】
【０００３】
【特許文献１】特開平８−３１１６３５号公報
【特許文献２】特開平１０−８８３１１号公報
【発明の概要】
【発明が解決しようとする課題】
【０００４】
そこで本発明の目的は、コバルトと比較して低価格で安定し、かつ産出量が多く安定した供給が可能なコバルトの代替となる金属を含有しながら、コバルトを含有したサーメット粉末から形成される溶射皮膜と比べて同等又はより優れた性能を有する溶射皮膜を形成することが可能な溶射用粉末を提供することにある。
【課題を解決するための手段】
【０００５】
上記の目的を達成するために、本発明の一態様では、サーメットの造粒−焼結粒子からなる溶射用粉末であって、タングステンカーバイド又はクロムカーバイドと、シリコンを含有した鉄基合金とを含有し、前記シリコンを含有した鉄基合金の融点よりも低い温度で溶射するために用いられる溶射用粉末を提供する。
【０００６】
前記溶射する際の温度は、１２６０℃以下であることが好ましい。前記溶射する際の温度は、１０００℃以下であることが好ましい。
【発明の効果】
【０００８】
本発明によれば、コバルトと比較して低価格で安定し、かつ産出量が多く安定した供給が可能なコバルトの代替となる金属を含有しながら、コバルトを含有したサーメット粉末から形成される溶射皮膜と比べて同等又はより優れた性能を有する溶射皮膜を形成することが可能な溶射用粉末が提供される。
【発明を実施するための形態】
【０００９】
以下、本発明の一実施形態を説明する。
本実施形態に係る溶射用粉末は、サーメットの造粒−焼結粒子（以下、「造粒−焼結サーメット粒子」ともいう。）からなる。造粒−焼結サーメット粒子は、セラミックス粒子と金属粒子の混合物を造粒して得られる造粒物（顆粒）を焼結することにより製造される。そのため、造粒−焼結サーメット粒子のそれぞれは、セラミックス粒子及び金属粒子が凝集してなる複合粒子である。
【００１０】
セラミックス粒子は、タングステンカーバイド及びクロムカーバイドの少なくともいずれか一種、好ましくはタングステンカーバイドからなる。すなわち、溶射用粉末は、タングステンカーバイド及びクロムカーバイドの少なくともいずれか一種、好ましくはタングステンカーバイドをセラミックス成分として含有する。
【００１１】
金属粒子は、シリコンを含有した鉄基合金からなる。すなわち、溶射用粉末は、シリコンを含有した鉄基合金を金属成分として含有する。シリコンを含有した鉄基合金は、クロム、ニッケル、アルミニウム、モリブデン、マンガンなどのシリコン以外の金属を含有していてもよい。
【００１２】
溶射用粉末中の金属成分の含有量は、５質量％以上であることが好ましく、より好ましくは１０質量％以上、さらに好ましくは１２質量％以上である。換言すれば、溶射用粉末中のセラミックス成分の含有量は、９５質量％以下であることが好ましく、より好ましくは９０質量％以下、さらに好ましくは８８質量％以下である。溶射用粉末中の金属成分の含有量が多くなるにつれて、溶射用粉末から形成される溶射皮膜の脆性は低下する傾向がある。脆性の低い溶射皮膜は一般に、高い耐摩耗性を有する。この点、溶射用粉末中の金属成分の含有量が５質量％以上、さらに言えば１０質量％以上又は１２質量％以上である場合（換言すれば、溶射用粉末中のセラミックス成分の含有量が９５質量％以下、さらに言えば９０質量％以下又は８８質量％以下である場合）には、溶射皮膜の耐摩耗性を実用上特に好適なレベルにまで向上させることが容易となる。
【００１３】
一方、溶射用粉末中の金属成分の含有量は、４０質量％以下であることが好ましく、より好ましくは３０質量％以下である。換言すれば、溶射用粉末中のセラミックス成分の含有量は、６０質量％以上であることが好ましく、より好ましくは７０質量％以上である。溶射用粉末中の金属成分の含有量が少なくなるにつれて、溶射用粉末から形成される溶射皮膜の硬度は増大する傾向がある。硬度の高い溶射皮膜は一般に、高い耐摩耗性を有する。この点、溶射用粉末中の金属成分の含有量が４０質量％以下、さらに言えば３０質量％以下である場合（換言すれば、溶射用粉末中のセラミックス成分の含有量が６０質量％以上、さらに言えば７０質量％以上である場合）には、溶射皮膜の耐摩耗性を実用上特に好適なレベルにまで向上させることが容易となる。
【００１４】
溶射用粉末中に金属成分として含まれる前記鉄基合金中のシリコン含有量は、０．１質量％以上であることが好ましく、より好ましくは１質量％以上である。鉄基合金中のシリコン含有量が多くなるにつれて、鉄基合金の融点が低下するほか、溶射用粉末から形成される溶射皮膜の潤滑性及び耐食性が向上する傾向がある。この点、鉄基合金中のシリコン含有量が０．１質量％以上、さらに言えば１質量％以上である場合には、溶射皮膜の潤滑性及び耐食性を実用上特に好適なレベルにまで向上させることが容易となる。
【００１５】
その一方で、前記鉄基合金中のシリコン含有量は、１０質量％以下であることが好ましく、より好ましくは７質量％以下である。鉄基合金中のシリコン含有量が少なくなるにつれて、溶射用粉末から形成される溶射皮膜の靭性が増す結果、溶射皮膜の耐摩耗性が向上する傾向がある。この点、鉄基合金中のシリコン含有量が１０質量％以下、さらに言えば７質量％以下である場合には、溶射皮膜の耐摩耗性を実用上特に好適なレベルにまで向上させることが容易となる。
【００１６】
前記鉄基合金がクロムを含有する場合、鉄基合金中のクロム含有量は、０．５質量％以上であることが好ましく、より好ましくは１質量％以上であり、さらに好ましくは５質量％以上である。鉄基合金中のクロム含有量が多くなるにつれて、溶射用粉末から形成される溶射皮膜の耐食性が向上する傾向がある。この点、鉄基合金中のクロム含有量が０．５質量％以上、さらに言えば１質量％以上又は５質量％以上である場合には、溶射皮膜の耐食性を実用上特に好適なレベルにまで向上させることが容易となる。
【００１７】
その一方で、前記鉄基合金中のクロム含有量は、２０質量％以下であることが好ましく、より好ましくは１８質量％以下である。鉄基合金中のクロム含有量が少なくなるにつれて、溶射用粉末から形成される溶射皮膜の靭性が増す結果、溶射皮膜の耐摩耗性が向上する傾向がある。この点、鉄基合金中のクロム含有量が２０質量％以下、さらに言えば１８質量％以下である場合には、溶射皮膜の耐摩耗性を実用上特に好適なレベルにまで向上させることが容易となる。
【００１８】
前記鉄基合金がニッケルを含有する場合、鉄基合金中のニッケル含有量は、５質量％以上であることが好ましい。鉄基合金中のニッケル含有量が多くなるにつれて、溶射用粉末から形成される溶射皮膜の耐食性が向上する傾向がある。この点、鉄基合金中のニッケル含有量が５質量％以上である場合には、溶射皮膜の耐食性を実用上特に好適なレベルにまで向上させることが容易となる。
【００１９】
その一方で、前記鉄基合金中のニッケル含有量は、２０質量％以下であることが好ましく、より好ましくは１８質量％以下である。鉄基合金中のニッケル含有量が少なくなるにつれて、溶射用粉末から形成される溶射皮膜の靭性が増す結果、溶射皮膜の耐摩耗性が向上する傾向がある。この点、鉄基合金中のニッケル含有量が２０質量％以下、さらに言えば１８質量％以下である場合には、溶射皮膜の耐摩耗性を実用上特に好適なレベルにまで向上させることが容易となる。
【００２０】
前記鉄基合金がアルミニウムを含有する場合、鉄基合金中のアルミニウム含有量は、０．４質量％以上であることが好ましく、より好ましくは１質量％以上である。鉄基合金中のアルミニウム含有量が多くなるにつれて、溶射用粉末から形成される溶射皮膜の耐食性が向上する傾向がある。この点、鉄基合金中のアルミニウム含有量が０．４質量％以上、さらに言えば１質量％以上である場合には、溶射皮膜の耐食性を実用上特に好適なレベルにまで向上させることが容易となる。
【００２１】
その一方で、前記鉄基合金中のアルミニウム含有量は、５質量％以下であることが好ましく、より好ましくは３質量％以下である。鉄基合金中のアルミニウム含有量が少なくなるにつれて、溶射用粉末から形成される溶射皮膜の靭性が増す結果、溶射皮膜の耐摩耗性が向上する傾向がある。この点、鉄基合金中のアルミニウム含有量が５質量％以下、さらに言えば３質量％以下である場合には、溶射皮膜の耐摩耗性を実用上特に好適なレベルにまで向上させることが容易となる。
【００２２】
前記鉄基合金がモリブデンを含有する場合、鉄基合金中のモリブデン含有量は、０．４質量％以上であることが好ましく、より好ましくは１質量％以上である。鉄基合金中のモリブデン含有量が多くなるにつれて、溶射用粉末から形成される溶射皮膜の耐食性が向上する傾向がある。この点、鉄基合金中のモリブデン含有量が０．４質量％以上、さらに言えば１質量％以上である場合には、溶射皮膜の耐食性を実用上特に好適なレベルにまで向上させることが容易となる。
【００２３】
その一方で、前記鉄基合金中のモリブデン含有量は、５質量％以下であることが好ましく、より好ましくは３質量％以下である。鉄基合金中のモリブデン含有量が少なくなるにつれて、溶射用粉末から形成される溶射皮膜の靭性が増す結果、溶射皮膜の耐摩耗性が向上する傾向がある。この点、鉄基合金中のモリブデン含有量が５質量％以下、さらに言えば３質量％以下である場合には、溶射皮膜の耐摩耗性を実用上特に好適なレベルにまで向上させることが容易となる。
【００２４】
前記鉄基合金がマンガンを含有する場合、鉄基合金中のマンガン含有量は、０．１〜５質量％の範囲であることが好ましく、より好ましくは１〜３質量％の範囲である。鉄基合金中のマンガン含有量が上記の範囲にある場合には、溶射用粉末から形成される溶射皮膜の耐食性を実用上特に好適なレベルにまで向上させることが容易となる。
【００２５】
造粒−焼結サーメット粒子の平均粒子径（体積平均径）の下限は、好ましくは５μｍ、より好ましくは８μｍ、さらに好ましくは１５μｍである。造粒−焼結サーメット粒子の平均粒子径が大きくなるにつれて、溶射用粉末中に含まれる溶射中に過溶融するおそれのある微小な遊離粒子の量が少なくなる結果、いわゆるスピッティングの発生が起こりにくくなる傾向がある。スピッティングとは、過溶融した溶射用粉末が溶射機のノズルの内壁に付着堆積してできる堆積物が溶射用粉末の溶射中に同内壁から脱落して溶射皮膜に混入する現象であり、溶射皮膜の性能を低下させる要因となる。この点、造粒−焼結サーメット粒子の平均粒子径が５μｍ以上、さらに言えば８μｍ以上又は１５μｍ以上である場合には、溶射用粉末の溶射時のスピッティングの発生を実用上特に好適なレベルにまで抑制することが容易となる。
【００２６】
造粒−焼結サーメット粒子の平均粒子径の上限は、好ましくは５０μｍ、より好ましくは４０μｍ、さらに好ましくは３０μｍである。造粒−焼結サーメット粒子の平均粒子径が小さくなるにつれて、溶射用粉末から形成される溶射皮膜の緻密度が増す結果、溶射皮膜の硬度及び耐摩耗性は向上する傾向がある。この点、造粒−焼結サーメット粒子の平均粒子径が５０μｍ以下、さらに言えば４０μｍ以下又は３０μｍ以下である場合には、溶射皮膜の耐摩耗性を実用上特に好適なレベルにまで向上させることが容易となる。
【００２７】
造粒−焼結サーメット粒子の圧縮強度の下限は、好ましくは１００ＭＰａ、より好ましくは１５０ＭＰａ、さらに好ましくは２００ＭＰａである。圧縮強度の高い造粒−焼結サーメット粒子は崩壊しにくい。そのため、圧縮強度の高い造粒−焼結サーメット粒子からなる溶射用粉末では、溶射前に造粒−焼結サーメット粒子が崩壊することにより溶射中に過溶融するおそれのある微小な遊離粒子が生じることが抑制される結果、スピッティングの発生が起こりにくくなる傾向がある。この点、造粒−焼結サーメット粒子の圧縮強度が１００ＭＰａ以上、さらに言えば１５０ＭＰａ以上又は２００ＭＰａ以上である場合には、溶射用粉末の溶射時のスピッティングの発生を実用上特に好適なレベルにまで抑制することが容易となる。
【００２８】
造粒−焼結サーメット粒子の圧縮強度の上限は、好ましくは８００ＭＰａ、より好ましくは７００ＭＰａである。圧縮強度の低い造粒−焼結サーメット粒子は、溶射時に熱源による加熱を受けて容易に軟化又は溶融する。そのため、圧縮強度の低い造粒−焼結サーメット粒子からなる溶射用粉末では、付着効率が向上する傾向がある。この点、造粒−焼結サーメット粒子の圧縮強度が８００ＭＰａ以下、さらに言えば７００ＭＰａ以下である場合には、溶射用粉末の付着効率を実用上特に好適なレベルにまで向上することが容易となる。
【００２９】
本実施形態に係る溶射用粉末、すなわち造粒−焼結サーメット粒子は、例えば以下の手順で製造される。まず、タングステンカーバイド及びクロムカーバイドの少なくともいずれか一種からなるセラミックス粒子と、シリコンを含有した鉄基合金からなる金属粒子とを分散媒に混合することによりスラリーを調製する。スラリーには適当なバインダを添加してもよい。次に、転動型造粒機、噴霧型造粒機又は圧縮造粒機を用いてスラリーから造粒粉末を作製する。こうして得られた造粒粉末を焼結し、必要に応じてさらに解砕及び分級することにより造粒−焼結サーメット粒子は製造される。尚、造粒粉末の焼結は、真空中及び不活性ガス雰囲気中のいずれで行ってもよく、電気炉及びガス炉のいずれを用いてもよい。
【００３０】
本実施形態の溶射用粉末は、高速空気燃料（ＨＶＡＦ）溶射や高速酸素燃料（ＨＶＯＦ）溶射などの高速フレーム溶射によりサーメット溶射皮膜を形成する用途で主に用いられる。特にＨＶＯＦの場合には、それ以外の高速フレーム溶射法と比べて、硬度及び耐摩耗性に優れた溶射皮膜を溶射用粉末から高い付着効率で形成することが容易である。従って、好ましい溶射法はＨＶＯＦである。
【００３１】
本実施形態によれば、以下の利点が得られる。
・  本実施形態の溶射用粉末では、シリコンを含有した鉄基合金がコバルトの代替として用いられている。（独）物質・材料研究機構発行の「元素戦略アウトルック  材料と全面代替戦略」によれば、地殻存在量に関して鉄はコバルトの約２０００倍、シリコンはコバルトの約２２０００倍であり、年間生産量に関して鉄はコバルトの約２５０００倍、シリコンはコバルトの約１００倍であり、平均価格に関して鉄とシリコンはいずれもコバルトの約０．０３倍である。このことから、シリコンを含有した鉄基合金をコバルトの代替として用いていることにより、本実施形態の溶射用粉末は低価格で安定した供給が可能であることが示唆される。
【００３２】
・  加えて、本実施形態の溶射用粉末中に含まれるシリコンは、溶射皮膜中で微細結晶化することで溶射皮膜の潤滑性を向上する。
前記実施形態は次のように変更してもよい。
【００３３】
・  溶射用粉末中の造粒−焼結サーメット粒子は、不可避不純物あるいは添加剤などのタングステンカーバイド及びクロムカーバイドの少なくともいずれか一種及びシリコンを含有した鉄基合金以外の成分を含有してもよい。
【００３４】
・  溶射用粉末は、造粒−焼結サーメット粒子以外の成分を含有してもよい。ただし、造粒−焼結サーメット粒子以外の成分の含有量はできるだけ少ないことが好ましい。
・  溶射用粉末は、コールドスプレーやウォームスプレーのような比較的低温の溶射プロセス、あるいはプラズマ溶射のような比較的高温の溶射プロセスなどの高速フレーム溶射以外の溶射法を使用して溶射皮膜を形成する用途で使用されてもよい。
【００３５】
コールドスプレーとは、溶射用粉末の融点又は軟化温度よりも低い温度に加熱した作動ガスを超音速にまで加速し、その加速した作動ガスにより溶射用粉末を固相のまま高速で基材に衝突させることにより皮膜を形成する技術である。比較的高温の溶射プロセスの場合、一般に、融点又は軟化温度以上にまで加熱された溶射用粉末が基材に吹き付けられるため、基材の材質や形状によっては基材の熱変質や変形が起こることがある。そのため、あらゆる材質及び形状の基材に対して皮膜を形成することができるわけではなく、基材の材質及び形状が制限されるという欠点がある。また、溶射用粉末を融点又は軟化温度以上にまで加熱する必要があるために、装置も大型になり、施工場所等の条件が限られてくる。それに対し、コールドスプレーは比較的低温で溶射が可能なため、基材の熱変質や変形が起こりにくく、また装置によっては比較的高温の溶射プロセスと比較して小型ですむという利点がある。さらに、使用する作動ガスが燃焼ガスではないために安全性に優れ、現地施工での利便性が高いという利点もある。
【００３６】
一般的に、コールドスプレーは、作動ガス圧により高圧型と低圧型に分類される。すなわち、作動ガス圧の上限が１ＭＰａである場合を低圧型コールドスプレーといい、作動ガス圧の上限が５ＭＰａである場合を高圧型コールドスプレーという。高圧型コールドスプレーでは、主としてヘリウムガスや窒素ガスもしくはそれらの混合ガス等の不活性ガスが作動ガスとして使用される。低圧型コールドスプレーでは、高圧型コールドスプレーで使用されるガス種、あるいは圧縮空気が作動ガスとして使用される。
【００３７】
高圧型コールドスプレーにより溶射皮膜を形成する用途で前記実施形態の溶射用粉末を使用する場合、作動ガスは、好ましくは０．５〜５ＭＰａ、より好ましくは０．７〜５ＭＰａ、さらに好ましくは１〜５ＭＰａ、最も好ましくは１〜４ＭＰａの圧力でコールドスプレーに供給されて、好ましくは１００〜１０００℃、より好ましくは３００〜１０００℃、さらに好ましくは５００〜１０００℃、最も好ましくは５００〜８００℃にまで加熱される。溶射用粉末は、好ましくは１〜２００ｇ／分、さらに好ましくは１０〜１００ｇ／分の供給速度でもって作動ガスと同軸方向から作動ガスに供給される。スプレー時、コールドスプレーのノズル先端から基材までの距離は、５〜１００ｍｍであることが好ましく、より好ましくは１０〜５０ｍｍであり、コールドスプレーのノズルのトラバース速度は、好ましくは１０〜３００ｍｍ／秒、より好ましくは１０〜１５０ｍｍ／秒である。また、形成する溶射皮膜の膜厚は、好ましくは５０〜１０００μｍであり、より好ましくは１００〜５００μｍである。
【００３８】
一方、低圧型コールドスプレーにより溶射皮膜を形成する用途で前記実施形態の溶射用粉末を使用する場合、作動ガスは、好ましくは０．３〜１ＭＰａ、より好ましくは０．５〜１ＭＰａ、最も好ましくは０．７〜１ＭＰａの圧力でコールドスプレーに供給されて、好ましくは１００〜６００℃、より好ましくは２５０〜６００℃、最も好ましくは４００〜６００℃にまで加熱される。溶射用粉末は、好ましくは１〜２００ｇ／分、さらに好ましくは１０〜１００ｇ／分の供給速度でもって作動ガスと同軸方向から作動ガスに供給される。スプレー時、コールドスプレーのノズル先端から基材までの距離は、５〜１００ｍｍであることが好ましく、より好ましくは１０〜４０ｍｍであり、コールドスプレーのノズルのトラバース速度は、好ましくは５〜３００ｍｍ／秒、より好ましくは５〜１５０ｍｍ／秒である。また、形成する溶射皮膜の膜厚は、好ましくは５０〜１０００μｍであり、より好ましくは１００〜５００μｍ、最も好ましくは１００〜３００μｍである。
【００３９】
次に、実施例及び比較例を挙げて本発明をさらに具体的に説明する。
（参考例１〜１４及び比較例１，２）
参考例１〜１４及び比較例１，２の溶射用粉末として各種の造粒−焼結サーメット粒子を用意し、これを表１に示す第１〜第３の条件のいずれかでそれぞれ溶射することにより厚さ２００μｍの溶射皮膜を形成した。
【００４０】
【表１】
0005399954.tif 000002
参考例１〜１４及び比較例１，２の溶射用粉末及びそれら溶射用粉末から形成された溶射皮膜の詳細を表２に示す。
【００４１】
【表２】
0005399954.tif 000003
（実施例１５〜２２及び比較例３〜７）
実施例１５〜２２及び比較例３〜７の溶射用粉末として各種の造粒−焼結サーメット粒子又は金属粒子を用意し、これを表３に示す第４の条件又は第５の条件でそれぞれ溶射することにより溶射皮膜を形成した。
【００４２】
【表３】
0005399954.tif 000004
実施例１５〜２２及び比較例３〜７の溶射用粉末及びそれら溶射用粉末から形成された溶射皮膜の詳細を表４に示す。
【００４３】
【表４】
0005399954.tif 000005
【００４４】
【表５】
0005399954.tif 000006
表２及び表４の“セラミックス成分の種類”欄には、各溶射用粉末中のセラミックス成分の種類を示す。同欄中の“ＷＣ”はタングステンカーバイドを表し、“−”はセラミックス成分を含まないことを表す。
【００４５】
表２及び表４の“金属成分の種類”欄には、各溶射用粉末中の金属成分の種類を示す。同欄中の“合金１”、“合金２”、“合金３”、“合金４”、“合金５”及び“合金６”で表わされる合金の組成を表５に示す。また、表５には、各合金を１２質量％含有し、残部がタングステンカーバイドからなる造粒−焼結サーメット粒子の融点、より正確には液相出現温度も示す。造粒−焼結サーメット粒子の液相出現温度は、株式会社リガク製の熱分析装置“TG-DTA Thermo plus EVO”を用いて測定される吸熱の第１ピークより算出した。なお、コバルトを１２質量％含有し、残部がタングステンカーバイドからなる造粒−焼結サーメット粒子の液相出現温度は１２７０℃であった。また、比較例１，３，６で使用したコバルトの融点は１４９０℃であり、比較例７で使用したニッケルの融点は１４５５℃である。
【００４６】
表２及び表４の“金属成分の含有量”欄には、各溶射用粉末中の金属成分の含有量を示す。なお、金属成分を除いた各溶射用粉末の残部はセラミックス成分で占められている。
表２及び表４の“平均粒子径Ｄ５０”欄には、各溶射用粉末の平均粒子径（体積平均径）を、（株）堀場製作所製のレーザー回折／散乱式粒度測定機“ＬＡ−３００”を用いて測定した結果を示す。
【００４７】
表２及び表４の“圧縮強度”欄には、各溶射用粉末に含まれる造粒−焼結サーメット粒子の圧縮強度を測定した結果を示す。具体的には、式：σ＝２．８×Ｌ／π／ｄ２に従って算出される造粒−焼結サーメット粒子の圧縮強度σ［ＭＰａ］を示す。上式中、Ｌは臨界荷重［Ｎ］を表し、ｄは溶射用粉末の平均粒子径［ｍｍ］を表す。臨界荷重は、一定速度で増加する圧縮荷重を圧子で造粒−焼結サーメット粒子に加えたときに、圧子の変位量が急激に増加する時点において造粒−焼結サーメット粒子に加えられた圧縮荷重の大きさである。この臨界荷重の測定には、（株）島津製作所製の微小圧縮試験装置“ＭＣＴＥ−５００”を使用した。
【００４８】
表２及び表４の“溶射条件”欄には、各溶射用粉末から溶射皮膜を形成するときに用いた溶射条件（表１及び表３参照）を示す。
表２の“付着効率”欄には、各溶射用粉末から形成された溶射皮膜の重量を、溶射した溶射用粉末の重量で除することにより得られる値を百分率で示す。
【００４９】
表４の“膜厚”欄には、各溶射用粉末から形成された溶射皮膜の膜厚を示す。同欄中の“−”は、成膜できなかったことを表す。
表２及び表４の“硬度”欄には、各溶射用粉末から形成された溶射皮膜のビッカース硬度（Ｈｖ０．２）を、株式会社島津製作所製の微小硬度測定器ＨＭＶ−１で測定した結果を示す。同欄中の“−”は、成膜できなかったことを表す。
【００５０】
表２の“耐摩耗性”欄には、スガ摩耗試験機を用いたJIS H8682-1に準ずる往復運動平面摩耗試験（abrasive wheel wear test）による各溶射用粉末から形成された溶射皮膜の摩耗体積量を、同じ往復運動平面摩耗試験による炭素鋼ＳＳ４００の摩耗体積量で除することにより得られる値を示す。
【００５１】
表２の“表面粗度”欄には、各溶射用粉末から形成された溶射皮膜の表面粗度を、触針型表面粗度計で測定した結果を示す。
表２の“スピッティング”欄には、各溶射用粉末を５分間連続して溶射したときのスピッティング発生の有無を示す。
【００５２】
表２の“耐食性”欄には、各溶射用粉末から形成された溶射皮膜の０．５ｍｏｌ％硫酸水溶液に対する耐食性を電位スイープ試験で評価した結果を示す。同欄中の◎は腐食電位が−０．３００〜−０．３１０Ｖであったことを示し、同様に、○は−０．３１１〜−０．３２０Ｖ、△は−０．３２１〜−０．３３０Ｖ、×は−０．３３１〜−０．３４０Ｖであったことを示す。
【００５３】
次に、上記した実施形態、変形例及び実施例より把握できる技術的思想について以下に記載する。
・  コールドスプレー、特に低圧型コールドスプレーにより溶射皮膜を形成する用途で使用される前記溶射用粉末。この場合、コールドスプレー、特に低圧型コールドスプレーによりサーメットの溶射皮膜を形成することができる。
【００５４】
・  前記溶射用粉末をコールドスプレー、特に低圧型コールドスプレーにより溶射して溶射皮膜を形成する溶射皮膜の形成方法。この場合、コールドスプレー、特に低圧型コールドスプレーによりサーメットの溶射皮膜を形成することができる。